Способ защиты металлоконструкций от коррозии
METHOD FOR PROTECTING METAL STRUCTURES FROM CORROSION

Предполагаемое изобретение относится к способам и устройствам защиты металлоконструкций от коррозии в различных отраслях промышленности.
Уровень техники
Известны различные способы защиты от коррозии. Например, известен способ защиты от коррозии (патент RU №2301848, пр. 21.05.2005), включающий зачистку, обезжиривание, сушку корродируемой поверхности и нанесение защитного покрытия.
Известен также способ защиты металлоконструкций от коррозии (патент РФ №2215655 (RU) пр. 10.11.2003), включающий создание защитного металлического слоя.
При осуществлении известного способа после очистки поверхности металлоконструкций проводят зачистку их поверхности от продуктов коррозии, в зависимости от степени износа и коррозии, различными химикатами или, например, с помощью металлических щеток вручную или с металлической щеткой абразивными кругами. Зачистку поверхности ведут до полного освобождения поверхности от продуктов коррозии. Затем обезжиривают специальной жидкостью, например, ацетоном. Далее зачищенную поверхность обрабатывают защитным веществом.
Недостатками известных способов являются невысокая степень защиты поверхности металлоконструкций от коррозии.
Раскрытие изобретения
Задачей изобретения является разработка нового способа, обеспечивающего повышение эффективности защиты поверхности металлоконструкций от коррозии.
Поставленная задача и указанный технический результат достигаются  тем, что предложен способ защиты металлоконструкций от коррозии, включающий зачистку, обезжиривание, сушку и нанесение защитного покрытия на поверхность металлоконструкций.
Для повышения эффективности защиты металлоконструкций от коррозии в качестве защитного покрытия используют раствор, содержащий от 0,001 до 10,0% мас. наночастиц цинка и никеля в соотношении соответственно от 10:1 до 1:1, причем обработку поверхности металлоконструкций проводят в магнитном поле с напряженностью от 500 до 5000 эрстед.
Осуществление изобретения
Предлагаемый способ защиты металлоконструкций от коррозии, включает зачистку, обезжиривание, сушку и нанесение защитного покрытия на поверхность металлоконструкций.
Для очистки поверхности металлоконструкций проводят зачистку их поверхности от продуктов коррозии, в зависимости от степени износа и коррозии, различными химикатами или, например, с помощью металлических щеток вручную или с металлической щеткой и абразивными кругами. Зачистку поверхности ведут до полного освобождения поверхности от продуктов коррозии.
Для повышения эффективности защиты металлоконструкций от коррозии в качестве защитного покрытия используют раствор, содержащий от 0,001 до 10,0% мас. наночастиц цинка и никеля в соотношении соответственно от 10:1 до 1:1, причем обработку поверхности металлоконструкций проводят в магнитном поле с напряженностью от 500 до 5000 эрстед. В качестве источника магнитного поля используют постоянные магниты или электромагниты.
Эффективность предлагаемого способа иллюстрируется нижеследующими примерами.
Пример 1
Защиту металлоконструкций от коррозии проводили путем зачистки, обезжиривания, и нанесения защитного покрытия на поверхность металлоконструкции. При этом в качестве защитного покрытия использовали раствор, содержащий от 0,001% масс. наночастиц цинка и никеля в соотношении соответственно 1:1, причем обработку поверхности металлоконструкций осуществляли в магнитном поле, создаваемом электромагнитом, с напряженностью 5000 эрстед.
В результате получили снижение коррозии по сравнению с известным способом на 85%.
Пример 2
Защиту металлоконструкций от коррозии проводили как и в примере 1, за исключением того, что использовали раствор, содержащий от 5,0% масс. наночастиц цинка и никеля в соотношении соответственно 5:1, причем обработку поверхности металлоконструкций осуществляли в магнитном поле, создаваемом электромагнитами, с напряженностью 4250 эрстед.
В результате получили снижение коррозии по сравнению с известным способом на 97%.
Пример 3
Защиту металлоконструкций от коррозии проводили как и в примере 1, за исключением того, что использовали раствор, содержащий 10,0% масс. наночастиц цинка и никеля в соотношении соответственно 10:1, причем обработку поверхности металлоконструкций осуществляли в магнитном поле, создаваемом постоянными магнитами, с напряженностью 500 эрстед.
В результате получили снижение коррозии по сравнению с известным способом на 88%.
Приведенные примеры иллюстрируют эффективность предлагаемого способа защиты металлоконструкций от коррозии.